Brevet FR2925516A1 — publié le 20090626

COMPOSITION ORGANOPOLYSILOXANIQUE VULCANISABLE A TEMPERATURE AMBIANTE EN ELASTOMERE ET NOUVEAUX CATALYSEURS DE POLYCONDENSATION D'ORGANOPOLYSILOXANES La présente invention concerne une composition organopolysiloxanique vulcanisable dès la température ambiante en élastomère réticulant par polycondensation et ne contenant pas de catalyseurs à base d'alkylétain qui présentent des problèmes de toxicité. L'invention concerne aussi de nouveaux catalyseurs de polycondensation dans la chimie des silicones 10 et leurs utilisations comme catalyseurs de la réaction de polycondensation d'organopolysiloxanes. Les formulations des élastomères réticulant par polycondensation font généralement intervenir une huile silicone, généralement un polydiméthylsiloxane, à terminaisons hydroxylées, éventuellement pré-fonctionnalisées par un silane de façon à présenter des extrémités alcoxy, un réticulant, un catalyseur de 15 polycondensation, classiquement un sel d'étain ou un titanate d'alkyle, une charge de renfort et d'éventuels autres additifs comme des charges de bourrage, des promoteurs d'adhérence, des colorants, des agents biocides, etc. Ces compositions organopolysiloxaniques vulcanisables dès la température ambiante sont bien 20 connues et sont classées en 2 groupes distincts: les compositions monocomposantes (RTV-1) et les compositions bicomposantes (RTV-2). Lors de la réticulation, l'eau (soit apportée par une humidité atmosphérique dans le cas des RTV-1, soit introduite dans une partie de la composition dans le cas des RTV-2) permet la réaction de 25 polycondensation, qui conduit à la formation du réseau élastomérique. Généralement, les compositions monocomposantes (RTV-1) réticulent quand elles sont exposées à l'humidité de l'air, c'est-à-dire qu'elles ne peuvent réticuler dans un milieu en confiné. Par exemple, les compositions silicones monocomposantes utilisées comme mastics ou adhésifs réticulent à froid suivant un 30 mécanisme d'hydrolyse de fonctions réactives du type acétoxysilane, cétiminoxysilane, alcoxysilane..., suivi par des réactions de condensation entre des groupements silanols formés et d'autres fonctions réactives résiduelles. L'hydrolyse est généralement effectuée grâce à la vapeur d'eau qui diffuse dans le matériau à partir de la surface exposée à l'atmosphère. Généralement, la cinétique des réactions de polycondensation est extrêmement lente; ces réactions sont donc catalysées par un catalyseur approprié. Comme catalyseurs qui sont utilisés, on fait appel le plus souvent à des catalyseurs à base d'étain, de titane, d'une amine ou des compositions de ces catalyseurs. Les catalyseurs à base d'étain (cf. notamment FR-A-2 557 582) et de titane (cf. notamment FR-A-2 786 497) sont des catalyseurs ayant une bonne efficacité. Quand aux compositions bicomposantes, elles sont commercialisées et stockées sous la forme de deux composantes, une première composante contenant les matériaux polymériques de base et la deuxième composante contenant le catalyseur. Les deux composantes sont mélangées lors de l'emploi et le mélange réticule sous la forme d'un élastomère relativement dur. Ces compositions à deux composantes sont bien connues et sont notamment décrites dans l'ouvrage de Walter Noll "Chemistry and Technology of Silicones" 1968, 2ème édition aux pages 395 à 398. Ces compositions comportent essentiellement 4 ingrédients différents: - un polymère réactif oc,o -dihydroxydiorganopolysiloxane, - un agent de réticulation, généralement un silicate ou un polysilicate, - un catalyseur à l'étain, et - de l'eau. Le plus souvent, le catalyseur de condensation est à base d'un composé organique d'étain. En effet, de nombreux catalyseurs à base d'étain ont déjà été proposés comme catalyseur de réticulation de ces RTV-2. Les composés les plus utilisés sont les carboxylates d'alkylétain tels que le monooléate de tributyltain ou les dicarboxylates de dialkylétain tels que le dilaurate de dibutylétain, le diacétate de dibutylétain ou le dilaurate de diméthylétain (voir l'ouvrage de Noll "Chemistry and Technology of silicones" page 337, Academic Press, 1968 -2ème édition ou les brevets EP 147 323 ou EP 235 049). Cependant, les catalyseurs à base d'alkylétain, bien que très efficaces, le plus souvent incolores, liquides et solubles dans les huiles silicones présentent l'inconvénient d'être toxiques (CMR2 toxiques pour la reproduction). Les catalyseurs à base de titane, également très employés dans les RTV-1, présentent cependant un inconvénient majeur: ils ont une cinétique plus lente que les catalyseurs à base d'étain. De plus, ces 30 catalyseurs ne sont pas utilisables dans les RTV-2 du fait de problèmes de gélification. D'autres catalyseurs sont parfois mentionnés comme les catalyseurs à base de zinc, de zirconium ou d'aluminium, mais ils n'ont connus qu'un faible développement industriel en raison de leur médiocre efficacité. 20 Pour un développement durable, il apparaît donc nécessaire de développer des catalyseurs non toxiques pour la réaction de polycondensation des organopolysiloxanes. Un autre aspect important pour un catalyseur de la réaction de polycondensation des organopolysiloxanes est le temps de mise en oeuvre (� pot-life � ou � temps de travail �), c'est-à-dire le temps pendant lequel la composition peut être utilisée après mélange sans durcir. Ce temps doit être suffisamment long, pour permettre son utilisation mais suffisamment court pour obtenir un objet moulé manipulable au plus tard quelques minutes ou quelques heures après sa fabrication. Le catalyseur doit donc permettre d'obtenir un bon compromis entre le temps d'utilisation du mélange catalysé et le temps au bout duquel l'objet moulé est manipulable (ces temps dépendent de l'application visée comme par exemple le moulage ou la fabrication de joints). En outre le catalyseur doit conférer au mélange catalysé un temps d'étalement qui ne varie pas en fonction de la durée au stockage. L'objectif essentiel de la présente invention est donc de trouver de nouveaux catalyseurs permettant 15 aussi bien, à l'humidité de l'air, une réticulation en surface mais aussi une réticulation à coeur la plus complète possible. Un autre objectif essentiel de la présente invention est de proposer un catalyseur utilisable à la fois dans la réticulation des compositions élastomères mono- et bi-composantes. Un autre objectif essentiel de la présente invention est de proposer un système catalytique qui continue à répondre à la fois aux contraintes de conservation, de mise en oeuvre et de réticulation des deux types de compositions élastomères mono- et bi-composantes. 25 Ces objectifs, parmi d'autres, sont atteints par la présente invention qui concerne tout d'abord une composition organopolysiloxanique, caractérisée en ce qu'elle comprend d'une part une base silicone B apte à durcir par réaction de polycondensation en un élastomère silicone et d'autre part, une quantité catalytiquement efficace d'au moins un catalyseur de polycondensation qui est un complexe ou sel métallique A de formule (1), (2) ou (3) suivante: 30 [M (LI)r1 (L2)r2(Y)x] (1) dans laquelle: - rl>1,r2>Oetx?0; - le symbole M représente un métal sélectionné parmi le groupe constitué par: le cuivre, l'argent, le zinc, 35 le bore, le scandium, le cérium, l'ytterbium, le bismuth, le molybdène, le germanium et le manganèse; - le symbole L' représente un ligand qui est un anion (3-dicarbonylato ou l'anion énolate d'un composé j3-dicarbonylé, ou un anion acétylacétato dérivé d'un 33-cétoester et lorsque rl > 2, les symboles L' sont identiques ou différents, - le symbole L2 représente un ligand anionique qui est différent de L' et lorsque r2 > 2, les symboles L2 5 sont identiques ou différents, et - le symbole Y représente un ligand neutre et lorsque x > 2, les symboles Y sont identiques ou différents, [Fe (L3)r3 (L4)r4 (Y')X'] (2) dans laquelle: 10 -r3> 1 ;r4>0etx'>0; - le symbole L3 représente un ligand qui est un anion p-cétoestérato ou l'anion énolate d'un composé [3-cétoester et lorsque r3 > 2, les symboles L3 sont identiques ou différents; - le symbole L4 représente un ligand anionique qui est différent de L3 et lorsque r4> 2, les symboles L4 sont identiques ou différents, et 15 - le symbole Y' représente un ligand neutre et lorsque x' > 2, les symboles Y' sont identiques ou différents, et [Fe (L5)r5 (L4)r4 (Y')x.l (3) dans laquelle: 20 -r5> 1 ;r4>0etx'>0; - le symbole L5 représente un ligand qui est un anion R-dicétonato choisi parmi le groupe constitué par : 3,5-heptanedionato, 2,6-diméthyl-3,5-heptanedionato et 2,2,6,6-tétraméthyl-3,5-heptanedionato et lorsque r5 > 2, les symboles L5 sont identiques ou différents; - le symbole L4 représente un ligand anionique qui est différent de L5 et lorsque r4 > 2, les symboles L4 25 sont identiques ou différents, et -le symbole Y' représente un ligand neutre et lorsque x' > 2, les symboles Y' sont identiques ou différents. Il est entendu que par "complexe ou sel métallique A", cette définition inclut toute forme 30 oligomérique ou analogue dudit complexe ou sel métallique A. Il est du mérite des inventeurs d'avoir trouvé, de manière tout à fait surprenante et inattendue, qu'il convient d'utiliser des complexes métalliques d'une sélection de certains métaux dont au moins un ligand est un anion (3-dicarbonylato pour obtenir d'excellents catalyseurs de la réaction de polycondensation 35 d'organopolysiloxanes. Il est aussi du mérite des inventeurs d'avoir vaincu le préjugé technique qui voulait que, jusqu'alors certains complexes de métaux, comme le zinc par exemple, ne présente qu'une médiocre activité dans la réaction de polycondensation d'organopolysiloxanes. La définition des ligands est tirée de l'ouvrage � Chimie Organométallique � de Didier Astruc, publié en 2000 par EDP Sciences, Cf. notamment Chapitre 1, � Les complexes monométalliques �, pages 31 et suivantes. La nature du ligand neutre Y ou Y' importe peu et l'homme du métier utilisera tout type de ligand 10 neutre adapté au métal concerné. Le catalyseur selon l'invention peut être à l'état solide ou liquide. Il peut être incorporé seul ou dans un solvant approprié. Lorsqu'il est en solvant, une huile silicone peut être additionnée, le solvant est ensuite évaporé de manière à transférer le catalyseur dans un milieu silicone. Le mélange obtenu sert de base 15 catalysante. Selon un mode de réalisation préféré, le catalyseur de polycondensation selon l'invention est un complexe ou sel métallique A qui est choisi parmi les formules (4), (5) et (6) suivantes: 20 [M (L')r^ (L2)r21 (4) dans laquelle: -rl>1etr2>0; - le symbole M représente un métal sélectionné parmi le groupe constitué par: le cuivre, l'argent, le zinc, le bore, le scandium, le cérium, l'ytterbium, le bismuth, le molybdène, le germanium et le manganèse; 25 - le symbole L' représente un ligand qui est un anion (3-dicarbonylato ou l'anion énolate d'un composé (3-dicarbonylé, ou un anion acétylacétato dérivé d'un (3-cétoester et lorsque rl > 2, les symboles L' sont identiques ou différents, - le symbole L2 représente un ligand anionique différent de L' et lorsque r2 > 2, les symboles L2 sont identiques ou différents, 30 [Fe (L3)r3 (L4)r41 (5) dans laquelle: -r3> 1, r4 0 et r3 +r4=3; - le symbole L3 représente un ligand qui un anion (3-cétoesterato ou l'anion énolate d'un composé P-35 cétoester et lorsque r3 > 2, les symboles L3 sont identiques ou différents; - le symbole L4 représente un ligand anionique différent de L3 et lorsque r4 > 2, les symboles L4 sont identiques ou différents, et [Fe (L5)r5(L4)r41 (6) dans laquelle: - r5 > 1 ; r4 > 0 et r4+r5=3; -le symbole L5 représente un ligand qui est un anion (3-dicétonato choisi parmi le groupe constitué par : 3,5-heptanedionato, 2,6-diméthyl-3,5-heptanedionato et 2,2,6,6-tétraméthyl-3,5-heptanedionato et lorsque r5 > 2, les symboles L5 sont identiques ou différents; et -le symbole L4 représente un ligand anionique qui est différent de L5 et lorsque r4 > 2, les symboles L4 sont identiques ou différents. Selon un autre mode de réalisation préféré, le catalyseur de polycondensation selon l'invention est un une quantité catalytiquement efficace d'au moins un catalyseur de polycondensation qui est un complexe ou sel métallique A de formule (1'), (2') ou (3') suivante: [M (Or, (1-2)x2 (Y)x] (1') dans laquelle: - rl>1,r2>Oetx20; - le symbole M représente un métal sélectionné parmi le groupe constitué par: le cérium, le molybdène, le manganèse, le zinc et le bismuth; - le symbole L' représente un ligand qui est un anion 13-dicarbonylato ou l'anion énolate d'un composé (3-dicarbonylé, ou un anion acétylacétato dérivé d'un 13-cétoester et lorsque r1 > 2, les symboles L' sont identiques ou différents, - le symbole L2 représente un ligand anionique qui est différent de L' et lorsque r2 > 2, les symboles L2 sont identiques ou différents, et - le symbole Y représente un ligand neutre et lorsque x > 2, les symboles Y sont identiques ou différents, [Fe (L')rs (L4)r4 (Y')x'] (2') dans laquelle: - r3> 1 ;r4>Oetx'>0; - le symbole L3 représente un ligand qui est un anion f3-cétoestérato ou l'anion énolate d'un composé f3-cétoester et lorsque r3 > 2, les symboles L3 sont identiques ou différents; - le symbole L4 représente un ligand anionique qui est différent de L' et lorsque r4 > 2, les symboles L4 sont identiques ou différents, et - le symbole Y' représente un ligand neutre et lorsque x' > 2, les symboles Y' sont identiques ou différents, et [Fe (L5)r5 (L4)r4 (Y')X.] (3') dans laquelle: - r5>1;r4>Oetx'>0; - le symbole L5 représente un ligand qui est un anion (3-dicétonato choisi parmi le groupe constitué par : 5 3,5-heptanedionato, 2,6-diméthyl-3,5-heptanedionato et 2,2,6,6-tétraméthyl-3,5-heptanedionato et lorsque r5 > 2, les symboles L5 sont identiques ou différents; - le symbole L4 représente un ligand anionique qui est différent de L5 et lorsque r4 > 2, les symboles L4 sont identiques ou différents, et - le symbole Y' représente un ligand neutre et lorsque x' > 2, les symboles Y' sont identiques ou 10 différents. Dans un autre mode de réalisation, le catalyseur de polycondensation selon l'invention est un complexe ou sel métallique A qui est choisi parmi le groupe constitué par les complexes ou sel métallique de formules (7) à (11) suivantes: 15 (7): [Ce (L')r5 (L2)r6] ; avec r5 > 1 et r6> 0 et r5+r6=3, (8): [Mo (L' )r7 (L2),s] ; avec r7 > 1 et r8 0 et r7+r8=6, (9): [Zn (L'),9 (L'-)rio] ; avec r9 > l et rl0> 0 et r9+rl O=2, (10): [Bi (L')rl1 (L2)r12] ; avec r1 1 > 1 et r12> 0 et r11+r12=3, (11): [Mn (L')r13 (L2)r14] ; avec r13 1 et r14> 0 et r13+r14=3, 20 dans lesquelles: - le symbole L' représente un ligand qui est un anion [3-dicarbonylato ou l'anion énolate d'un composé [3-dicarbonylé ou un anion acétylacétato dérivé d'un [3-cétoester et lorsque le nombre de ligand L' > 2, les symboles L' sont identiques ou différents, et - le symbole L2 représente un ligand anionique différent de L' et lorsque le nombre de ligand 25 L22> 2, les symboles L2 sont identiques ou différents. Pour la réalisation de l'invention, comme catalyseur de polycondensation selon l'invention, on utilise de préférence un complexe ou sel métallique A choisi parmi le groupe constitué par les complexes (12) à (33) suivants: 30 (12): [Ce (t-Bu-acac)3] avec (t-Bu-acac) = l'anion 2,2,6,6-tétraméthyl-3,5-heptanedionato ou l'anion énolate de la 2,2,6,6-tétraméthyl-3,5-heptanedione, (13): [Ce (acac)3] avec acac = l'anion 2,4-pentanedionato ou l'anion énolate de la 2,4-pentanedione, (14): [Ce (EAA)3] avec EAA = l'anion éthyle acétoacétato ou l'anion énolate de l'éthyle acétoacétate, (15): [Mo (02) (t-Bu-acac)2] avec (t-Bu-acac) = l'anion 2,2,6,6-tétraméthyl-3,5-heptanedionato ou l'anion 35 énolate de la 2,2,6,6-tétraméthyl-3,5-heptanedione, (16): [Mo (02) (Cy-acac)2] avec Cy-acac = l'anion 2-acétylcyclohexanonato ou l'anion énolate de la 2-acétylcyclohexanone, (17): [Mo (02) (acac)2] avec acac = l'anion 2,4-pentanedionato ou l'anion énolate de la 2,4-pentanedione, (18): [Mo (02) (Cp-acac)21 avec Cp-acac = l'anion 2- acétylcyclopentanonato ou l'anion énolate de la 2-acétylcyclopentanone, (19): [Mn (acac)3] avec acac = l'anion 2,4-pentanedionato ou l'anion énolate de la 2,4-pentanedione, (20): [Fe (t-Bu-acac)3] avec (t-Bu-acac) = l'anion 2,2,6,6-tétraméthyl-3,5-heptanedionato ou l'anion énolate de la 2,2,6,6-tétraméthyl-3,5-heptanedione, (21): [Fe (EAA)3] avec EAA = l'anion éthyle acétoacétato ou l'anion énolate de l'éthyle acétoacétate, (22): [Fe (iPr-AA)3] avec iPr-AA = l'anion isopropyle acétoacétato ou l'anion énolate de l'isopropyle acétoacétate, (23): [Fe (iBu-AA)3] avec iPr-AA = l'anion isobutyle acétoacétato ou l'anion énolate de l'isobutyle acétoacétate, (24): [Fe (tBu-AA)31 avec tPr-AA = l'anion tertiobutyle acétoacétato ou l'anion énolate du tertiobutyle acétoacétate, (25): [Fe (EAA)2 (2-éthylhexanoato)] avec EAA = l'anion éthyle acétoacétato ou l'anion énolate de l'éthyle acétoacétate, (26): [Fe (EAA) (2-éthylhexanoato)2] avec EAA = l'anion éthyle acétoacétato ou l'anion énolate de l'éthyle acétoacétate, (27): [Zn (t-Bu-acac)2] avec avec (t-Bu-acac) = l'anion 2,2,6,6-tétraméthyl-3,5-heptanedionato ou l'anion énolate de la 2,2,6,6-tétraméthyl-3,5-heptanedione, (28): [Zn (EAA)2] avec EAA = l'anion éthyle acétoacétato ou l'anion énolate de l'éthyle acétoacétate, (29): [Zn (iPr-AA)2] avec iPr-AA = l'anion isopropyle acétoacétato ou l'anion énolate de l'isopropyle acétoacétate, (30): [Zn (acac)2] avec acac = l'anion 2,4-pentanedionato ou l'anion énolate de la 2,4-pentanedione, (31): [Bi (hfacac)3] avec hfacac = l'anion 1,1,1,5,5,5-hexafluoropentanedionato, (32): [Fe (isopropyle acétoacétato) 2 (2,2-diméthylbutyrato)], et (33): [Fe (isopropyle acétoacétato) (2,2-diméthylbutyrato)2]. Il est à noter qu'au moins une partie du caractère inventif de l'invention, tient à la sélection judicieuse et avantageuse des associations délimitées de composés métalliques A utilisées à titre de catalyseur de polycondensation. Selon une disposition préférée de réalisation de l'invention, le ligand 13-dicarbonylato L' est un anion 13-dicétonato dérivé d'une 13-dicétone ou un anion 13-cétoesterato dérivé d'un (3-cétoester de formule suivante: R'COCHR2COR3 (34) 35 dans laquelle : - R' représente un radical hydrocarboné linéaire ou ramifié, substitué ou non, en C,-C30 ou un aromatique substitué ou non,30 - R2 est un hydrogène ou un radical hydrocarboné, en général alkyle, présentant avantageusement au plus 4 atomes de carbone ; - R3 représente un radical hydrocarboné en CI-C30 linéaire, cyclique ou ramifié, substitué ou non, un aromatique substitué ou non, ou un radical ûOR4 avec R4 qui représente un radical hydrocarboné en C,-C30 5 linéaire, cyclique ou ramifié, substitué ou non, avec - R' et R2 peuvent être reliés pour former un cycle, et - R2 et R4 peuvent être reliés pour former un cycle. Parmi les (3-dicétones de formule (34) particulièrement intéressantes pour la composition selon 10 l'invention, on citera celles choisies parmi le groupe constitué par les f3-dicétones: 2,4-pentanedione (acac); l'hexanedione-2,4; heptanedione-2,4; heptanedione-3,5; l'éthyl-3-pentanedione-2,4; méthyl-5-hexanedione-2,4; octanedione-2,4; octanedione-3,5; diméthyl-5,5-hexanedione-2,4; méthyl-6-heptanedione-2,4; diméthyl-2,2-nonanedione-3,5; diméthyl-2,6 heptanedione-3,5; 2-acétylcyclohexanone (Cy-acac); 2,2,6,6-tétraméthyl-3,5-heptanedione (t-Bu-acac); 1,1,1,5,5,5-hexafluoro-2,4-pentanedione (F-acac)] ; 15 benzoylacétone; dibenzoyl-méthane; 3-méthyl-2,4-pentadione; 3-acétyl-pentane-2-one; 3-acétyl-2-hexanone; 3-acétyl-2-heptanone; 3-acétyl-5-méthyl-2-hexanone; stéaroylbenzoylméthane; octanoylbenzoylméthane; 4-t-butyl-4'-méthoxy-dibenzoylméthane; 4,4'-diméthoxy-dibenzoylméthane et 4,4' -di-tert-butyl-dibenzoyl méthane. 20 Selon une autre disposition préférée de réalisation de l'invention, le ligand f3-dicarbonylato L' est un anion (3-cétoestérato choisi parmi le groupe constitué par les anions dérivés des composés suivants: les esters méthylique, éthylique, n-propylique, isopropylique, n-butylique, sec-butylique, isobutylique, tertiobutylique, isopentylique, n-hexylique, n-octylique, méthyl-1 heptylique, n-nonylique, n-décylique et n-dodécylique de l'acide acétylacétique ou ceux décrit dans la demande de brevet FR-A-1435882. 25 Pour détailler un peu plus la nature des éléments constitutifs du complexe métallique A selon l'invention, il importe de préciser que L2 et L4 sont des ligands anioniques qui peuvent être sélectionnés dans le groupe constitué par les anions: fluoro (F), chloro (Cl-), triiodo(1-) (I3)-, difluorochlorato(l-) [CIF2]-, hexafluoroiodato(1-) [IF6]-, oxochlorato(1-) (CIO)-, dioxochlorato(l-) (CIO2)-, trioxochlorato(l-) (CIO3)-, 30 tétraoxochlorato(1-) (CIO4)-, hydroxo (OH)-, mercapto (SH)-, sélanuro (SeH)-, hyperoxo (02)-, ozonido (03)-, hydroxo (OH-), hydrodisulfuro (HS2)-, méthoxo (CH3O)-, éthoxo (C2H5O)", propoxydo (C3H7O)-, méthylthio (CH3S)-, éthanethiolato (C2H5S)-, 2-chloroéthanolato (C2H4CIO)-, phénoxydo (C6H5O)-, phénylthio (C6H5S)-, 4-nitrophénolato [C6H4(NO2)O]-, formato (HCO2)- , acétato (CH3CO2)-, propionato (CH3CH2CO2)- , azoturo (N3)-, cyano (CN)-, cyanato (NCO)-, thiocyanato (NCS)-, sélénocyanato (NCSe)-, 35 amido (NH2)-, phosphino (PH2)-, chloroazanuro (CIHN)-, dichloroazanuro (Cl2N)-, [méthanaminato(l-)I (CH3NH) diazénuro (HN=N)-, diazanuro (H2NûNH)-, diphosphénuro (HP=P)-, phosphonito (H2PO)-, phosphinato (H2PO2)- , carboxylato, énolato, les amidures, alkylato et arylato.5 Selon un mode de réalisation particulièrement préféré, L2 et L4 sont des ligands anioniques sélectionnés dans le groupe constitué par les anions: acétate, oxalate, propionate, butyrate, isobutyrate, diéthylacétate, benzoate, 2-éthylhexanoate, stéarate, méthoxyde, éthoxyde, isopropoxyde, tert-butoxyde, tert-pentoxyde, 8-hydroxyquinolinate, naphténate, tropolonate et l'anion oxo Oz . Un autre objet de l'invention consiste en l'utilisation comme catalyseur de la réaction de polycondensation d'organopolysiloxanes des complexes ou sels métalliques A selon l'invention tels que décrits ci-dessus. 10 Un autre objet de l'invention consiste en l'utilisation comme catalyseur de la réaction de polycondensation d'organopolysiloxanes des composés choisi parmi le groupe constitué par les complexe ou sel métallique de formules (12) à (33) suivants: (12): [Ce (t-Bu-acac)3] avec (t-Bu-acac) = l'anion 2,2,6,6-tétraméthyl-3,5-heptanedionato ou l'anion énolate de la 2,2,6,6-tétraméthyl-3,5-heptanedione, 15 (13): [Ce (acac)3] avec acac = l'anion 2,4-pentanedionato ou l'anion énolate de la 2,4-pentanedione, (14): [Ce (EAA)3] avec EAA = l'anion éthyle acétoacétato ou l'anion énolate de l'éthyle acétoacétate, (15): [Mo (02) (t-Bu-acac)2] avec (t-Bu-acac) = l'anion 2,2,6,6-tétraméthyl-3,5-heptanedionato ou l'anion énolate de la 2,2,6,6-tétraméthyl-3,5-heptanedione, (16): [Mo (02) (Cy-acac)2] avec Cy-acac = l'anion 2-acétylcyclohexanonato ou l'anion énolate de la 2- 20 acétylcyclohexanone, (17): [Mo (02) (acac)2] avec acac = l'anion 2,4-pentanedionato ou l'anion énolate de la 2,4-pentanedione, (18): [Mo (02) (Cp-acac)2] avec Cp-acac = l'anion 2- acétylcyclopentanonato ou l'anion énolate de la 2-acétylcyclopentanone, (19): [Mn (acac)3] avec acac = l'anion 2,4-pentanedionato ou l'anion énolate de la 2,4-pentanedione, 25 (20): [Fe (t-Bu-acac)3] avec (t-Bu-acac) = l'anion 2,2,6,6-tétraméthyl-3,5-heptanedionato ou l'anion énolate de la 2,2,6,6-tétraméthyl-3,5-heptanedione, (21): [Fe (EAA)3] avec EAA = l'anion éthyle acétoacétato ou l'anion énolate de l'éthyle acétoacétate, (22): [Fe (iPr-AA)3] avec iPr-AA = l'anion isopropyle acétoacétato ou l'anion énolate de l'isopropyle acétoacétate, 30 (23): [Fe (iBu-AA)3] avec iPr-AA = l'anion isobutyle acétoacétato ou l'anion énolate de l'isobutyle acétoacétate, (24): [Fe (tBu-AA)3] avec tPr-AA = l'anion tertiobutyle acétoacétato ou l'anion énolate du tertiobutyle acétoacétate, (25): [Fe (EAA)2 (2-éthylhexanoato)] avec EAA = l'anion éthyle acétoacétato ou l'anion énolate de l'éthyle 35 acétoacétate, (26): [Fe (EAA) (2-éthylhexanoato)2] avec EAA = l'anion éthyle acétoacétato ou l'anion énolate de l'éthyle acétoacétate, (27): [Zn (t-Bu-acac)7] avec avec (t-Bu-acac) = l'anion 2,2,6,6-tétraméthyl-3,5-heptanedionato ou l'anion énolate de la 2,2,6,6-tétraméthyl-3,5-heptanedione, (28): [Zn (EAA)2] avec EAA = l'anion éthyle acétoacétato ou l'anion énolate de l'éthyle acétoacétate, (29): [Zn (iPr-AA)2] avec iPr-AA = l'anion isopropyle acétoacétato ou l'anion énolate de l'isopropyle acétoacétate, (30): [Zn (acac)2] avec acac = l'anion 2,4-pentanedionato ou l'anion énolate de la 2,4-pentanedione, (31): [Bi (hfacac)3] avec hfacac = l'anion 1,1,1,5,5,5-hexafluoropentanedionato, (32): [Fe (isopropyle acétoacétato) 2 (2,2-diméthylbutyrato)], et (33): [Fe (isopropyle acétoacétato) (2,2-diméthylbutyrato)2]. Selon un autre de ses aspects, la présente invention a également pour objet les nouveaux composés de formules suivantes: (14): [Ce (EAA)3] avec EAA = l'anion éthyle acétoacétato ou l'anion énolate de l'éthyle acétoacétate, (16): [Mo (02) (Cy-acac)2] avec Cy-acac = l'anion 2-acétylcyclohexanonato ou l'anion énolate de la 2- acétylcyclohexanone, (18): [Mo (02) (Cp-acac)2] avec Cp-acac = l'anion 2- acétylcyclopentanonato ou l'anion énolate de la 2- acétylcyclopentanone, (22): [Fe (iPr-AA)3] avec iPr-AA = l'anion isopropyle acétoacétato ou l'anion énolate de l'isopropyle acétoacétate, (23): [Fe (iBu-AA)3] avec iPr-AA = l'anion isobutyle acétoacétato ou l'anion énolate de l'isobutyle acétoacétate, (25): [Fe (EAA)2 (2-éthylhexanoato)] avec EAA = l'anion éthyle acétoacétato ou l'anion énolate de l'éthyle acétoacétate, (26): [Fe (EAA) (2-éthylhexanoato)2] avec EAA = l'anion éthyle acétoacétato ou l'anion énolate de l'éthyle acétoacétate, (29): [Zn (iPr-AA)2] avec iPr-AA = l'anion isopropyle acétoacétato ou l'anion énolate de l'isopropyle acétoacétate, (32): [Fe (isopropyle acétoacétato)2 (2,2-diméthylbutyrato)], et (33): [Fe (isopropyle acétoacétato) (2,2-diméthylbutyrato)2]. La quantité du catalyseur de polycondensation selon l'invention (complexe ou sel métallique A) est comprise entre 0,1 et 10 % en poids de la masse totale, de préférence entre 0,5 et 5 %, que ce soit une préparation mono ou bicomposant. Description de la base silicone B : Les bases silicone utilisées dans la présente invention réticulant et durcissant par des réactions de polycondensation sont bien connues. Ces bases sont décrites en détail en particulier dans de nombreux brevets et elles sont disponibles dans le commerce. Ces bases silicones peuvent être mono-composantes, c'est-à-dire conditionnées en un seul emballage, et stables au stockage en l'absence d'humidité, durcissables en présence d'humidité, en particulier d'humidité apportée par l'air ambiant ou par de l'eau générée au sein de la base lors de son emploi. En dehors des bases mono-composantes peuvent être utilisées des bases bi-composantes, c'est-à-dire conditionnées en deux emballages, qui durcissent dès l'incorporation du catalyseur de polycondensation selon l'invention. Elles sont conditionnées après incorporation du catalyseur en deux fractions séparées, l'une des fractions pouvant ne renfermer par exemple que le catalyseur selon l'invention ou un mélange avec l'agent réticulant. La base silicone B utilisée pour réaliser la composition selon l'invention peut comprendre: - au moins une huile polyorganosiloxane C susceptible de réticuler par polycondensation en un élastomère; - éventuellement au moins un agent de réticulation D; - éventuellement au moins un promoteur d'adhérence E; et - éventuellement au moins une charge minérale siliceuse, organique et/ou non siliceuse F. L'huile polyorganosiloxane C est de préférence un polymère am-dihydroxypolydiorganosiloxane, de viscosité comprise entre 50 et 5 000 000 mPa.s à 25°C et l'agent de réticulation D est de préférence un composé organosilicié portant plus de deux groupes hydrolysables liés aux atomes de silicium par molécule. L'huile polyorganosiloxane C peut également être fonctionnalisée au niveau de ses extrémités par des radicaux hydrolysables obtenu par condensation d'un précurseur porteur de fonctions hydroxyles avec un silane réticulant porteur de radicaux hydrolysables. Comme agent de réticulation (D) on peut citer : - les silanes de formule générale suivante : R'k Si(OR2)(4-k) dans laquelle les symboles R2, identiques ou différents, représentent des radicaux alkyles ayant de 1 à 8 atomes de carbone, tels que les radicaux méthyle, éthyle, propyle, butyle, pentyle, éthyl-2 hexyle, des radicaux oxyalkylènes en C3-CÔ, le symbole Ri représente un groupe hydrocarboné aliphatique saturé ou insaturé, linéaire ou ramifié, un groupe carbocyclique, saturé ou insaturé et/ou aromatique, monocyclique ou polycyclique et k est égal à 0, 1 ou 2 ; et - les produits d'hydrolyse partielle de ce silane. Comme exemple de radicaux alcoxyalkylène en C3-C6 on peut citer les radicaux suivants : CH3OCH2CH2- CH3OCH2CH(CH3)-CH3OCH(CH3)CH2-C2HSOCH2CH2CH2- Le symbole R) représente un radical hydrocarboné en CI-C)p englobant: -les radicaux alkyles en CI-Cä) tels que les radicaux méthyle, éthyle, propyle, butyle, pentyle, éthyl-2 5 hexyle, octyle, décyle, - les radicaux vinyle, allyle, et - les radicaux cycloalkyles ce C5-C8 tels que les radicaux phényle, tolyle et xylyle. Les agents de réticulation D sont des produits accessibles sur le marché des silicones ; de plus leur 10 emploi dans les compositions durcissant dès la température ambiante est connu ; il figure notamment dans les brevets français FR-A-1 126 411, FR-A-1 179 969, FR-A-1 189 216, FR-A-1 198 749, FR-A-1 248 826, FR-A-1 314 649, FR-A-1 423 477, FR-A-1 432 799 et FR-A-2 067 636. Parmi les agents de réticulation D, on préfère plus particulièrement les alkyltrialcoxysilanes, les 15 silicates d'alkyle et les polysilicates d'alkyle, dans lesquels les radicaux organiques sont des radicaux alkylés ayant de 1 à 4 atomes de carbone. Comme autres exemples d'agents de réticulation D qui peuvent être utilisés, on cite plus particulièrement les silanes suivants : le propyltriméthoxysilane, le méthyltriméthoxysilane, l' éthyltriméthoxysil ane, le vinyltriéthoxysilane, le méthyltriéthoxysilane, le vinyltriéthoxysilane, le propyltriéthoxysilane, le tétraéthoxysilane, le tétrapropoxysilane, le 1,2-bis(triméthoxysilyl)éthane, le 1,2-bis(triéthoxysilyl)éthane, et le tétraisopropoxysilane, ou encore: CH3Si(OCH3) 3 ; C2HSSi(OC2H5) 3 ; C2H5Si(OCH3) 3 CHz=CHSi(OCH3)3; CHz=CHSi(OCH2CH2OCH3) 3 C6HSSi(OCH3) 3 ; [CH3][OCH(CH3)CH2OCH3]Si[OCH3] 2 35 Si(OCH3) 4 ; Si(OC2H5)4; Si(OCH2CH2CH3)4; Si(OCH2CH2CH2CH3) 4 Si(OC2H4OCH3) 4 ; CH3Si(OC2H4OCH3) 3 ; CICH2Si(OC2H5) 3 ; 13 20 25 30 20 25 30 Comme autres exemples d'agent de réticulation D, on peut citer le polysilicate d'éthyle, ou le polysilicate de n-propyle. On utilise généralement de 0,1 à 60 parties en poids d'agent de réticulation D pour 100 parties en poids de polyorganosiloxane C susceptible de réticuler par polycondensation en un élastomère. Ainsi la composition selon l'invention peut comprendre au moins un promoteur d'adhérence E tel que par exemple les composés organosiliciques portant à la fois : (1) un ou des groupes hydrolysables liés à l'atome de silicium, et (2) un ou des groupes organiques substitués par des radicaux comprenant un atome d'azote ou choisis dans le groupe des radicaux (méth)acrylate, époxy, et alcényle, et plus préférentiellement encore dans le groupe constitué par les composés suivants pris seul ou en mélange: vinyltriméthoxysilane (VTMO), 3-glycidoxypropyl-triméthoxysilane (GLYMO), méthacryloxypropyltriméthoxysilane (MEMO), [H2N(CH2)3]Si(OCH2CH2CH3)3, [H2N(CH2)3]Si(OCH3)3 [H2N(CH2)3]Si(OC2H5)3 [H2N(CH2)4]Si(OCH3)3 [H2NCH2CH(CH3)CH2CH2]SiCH3(OCH3) 2 [H2NCH2]Si(OCH3)3 [n-C4H9-HN-CH2]Si(OCH3)3 [H2N(CH2)2NH(CH2)3]Si(OCH3)3 [H2N(CH2)2NH(CH2)3]Si(OCH2CH2OCH3)3 [CH3NH(CH2)2NH(CH2)3]Si(OCH3)3 [H(NHCH2CH2)2NH(CH2)3]Si(OCH3)3 H2(CH2)NH(CH2)3ii(OCH3)2 OCH(CH2)CHOCH3 H2(CH2)NH (CH2)3Si-CH =CH2 1 (OCH3)2 ou des oligomères polyorganosiloxaniques contenant de tels groupes organiques à une teneur supérieure à 20%. Pour les bases mono- et bi-composantes, on utilise comme charges minérales F des produits très finement divisés dont le diamètre particulaire moyen est inférieur à 0,1 �m. Parmi ces charges figurent les 35 silices de combustion et les silices de précipitation; leur surface spécifique BET est généralement supérieure à 40 m2/g. Ces charges peuvent également se présenter sous la forme de produits plus grossièrement divisés, de diamètre particulaire moyen supérieur à 0,1 �m. Comme exemples de telles charges, on peut citer le quartz broyé, les silices de diatomées, le carbonate de calcium, l'argile calcinée, l'oxyde de titane du type rutile, les oxydes de fer, de zinc, de chrome, de zirconium, de magnésium, les différentes formes d'alumine (hydratée ou non), le nitrure de bore, le lithopone, le métaborate de baryum, le sulfate de baryum, les microbilles de verre; leur surface spécifique est généralement inférieure à 30 m2/g. Ces charges peuvent avoir été modifiées en surface par traitement avec les divers composés organosiliciques habituellement employés pour cet usage. Ainsi ces composés organosiliciques peuvent être des organochlorosilanes, des diorganocyclopolysiloxanes, des hexaorganodisiloxanes, des hexaorganodisilazanes ou des diorganocyclopolysilazanes (brevets français FR-A-1 126 884, FR-A-1 136 885, FR-A-1 236 505, brevet anglais GB-A-1 024 234). Les charges traitées renferment, dans la plupart des cas, de 3 à 30 % de leur poids de composés organosiliciques. Les charges peuvent être constituées d'un mélange cle plusieurs types de charges de granulométrie différente; ainsi par exemple, elles peuvent être constituées de 30 à 70 % de silices finement divisées de surface spécifique BET supérieure à 40 m2 /g et de 70 à 30 % de silices plus grossièrement divisées de surface spécifique inférieure à 30 m2/g. L'introduction des charges a pour but de conférer de bonnes caractéristiques mécaniques et rhéologiques aux élastomères découlant du durcissement des compositions conformes à l'invention. En combinaison avec ces charges peuvent être utilisés des pigments minéraux et/ou organiques ainsi que des agents améliorant la résistance thermique (sels et oxydes de terres rares tels que les oxydes et hydroxydes cériques) et/ou la résistance à la flamme des élastomères. Par exemple on peut utiliser les coktails d'oxyde décrits dans la demande internationale WO 98/29488. Parmi les agents améliorant la résistance à la flamme peuvent être cités les dérivés organiques halogénés, les dérivés organiques du phosphore, les dérivés du platine tels que l'acide chloroplatinique (ses produits de réaction avec des alcanols, des éthers-oxydes), les complexes chlorure platineux-oléfines. Ces pigments et agents représentent ensemble au plus 20 % du poids des charges. D'autres agents auxiliaires et additifs usuels peuvent être incorporés à la composition selon l'invention; ceux-ci sont choisis en fonction des applications dans lesquelles sont utilisées lesdites compositions. La base silicone utilisée pour réaliser la composition selon l'invention peut comprendre: - 100 parties d'huile polyorganosiloxane C susceptible de réticuler par polycondensation en un élastomère ; - 0 à 20 parties d'un agent de réticulation D; - 0 à 20 parties d'un promoteur d'adhérence E; et - 0 à 50 parties de charge F. Outre les constituants principaux, des polymères polyorganosiloxanes linéaires non réactif (G) peuvent être introduits dans le dessein d'agir sur les caractéristiques physiques des compositions conformes à l'invention et/ou sur les propriétés mécaniques des élastomères issus du durcissement de ces compositions. Ces polymères polyorganosiloxanes linéaires non réactif (G) sont bien connus; ils comprennent plus spécialement: des polymères a,œ-bis(triorganosiloxy)diorganopolysiloxanes de viscosités d'au moins 10 mPa.s à 25°C, formés essentiellement de motifs diorganosiloxy et d'au plus 1 % de motifs monoorganosiloxy et/ou siloxy, les radicaux organiques liés aux atomes de silicium étant choisis parmi les radicaux méthyle, vinyle et phényle, 60 % au moins de ces radicaux organiques étant des radicaux méthyle et 10 % au plus étant des radicaux vinyle. La viscosité de ces polymères peut atteindre plusieurs dizaines de millions de mPa.s à 25°C; ils comprennent donc des huiles d'aspect fluide à visqueux et des gommes molles à dures. Ils sont préparés selon les techniques usuelles décrites plus précisément dans les brevets français FR-A-978 058, FR-A-1 025 150, FR-A-1 108 764, FR-A-1 370 884. On utilise de préférence les huiles a,cu- bis(triméthylsiloxy) diméthylpolysiloxanes de viscosité allant de 10 mPa.s à 1 000 mPa.s à 25°C. Ces polymères qui jouent le rôle de plastifiants peuvent être introduits à raison d'au plus 70 parties, de préférence de 5 à 20 parties, pour 100 parties de d'huile polyorganosiloxane C susceptible de réticuler par polycondensation. Les compositions selon l'invention peuvent en outre avantageusement comprendre au moins une résine silicone (H). Ces résines silicones sont des polymères organopolysiloxanes ramifiés bien connus et disponibles dans le commerce. Elles présentent, par molécule, au moins deux motifs différents choisis parmi ceux de formule R"'3SiO1i2 (motif M), R"'2SiO2/2 (motif D), R"'SiO3i2 (motif T) et SiO4i2 (motif Q). Les radicaux R"' sont identiques ou différents et sont choisis parmi les radicaux alkyles linéaires ou ramifiés, les radicaux vinyle, phényle, trifluoro-3,3,3 propyle. De préférence, les radicaux alkyles présentent de 1 à 6 atomes de carbone inclus. Plus particulièrement, on peut citer comme radicaux R alkyle, les radicaux méthyle, éthyle, isopropyle, tertiobutyle et n-hexyle. Ces résines sont de préférence hydroxylées et ont dans ce cas une teneur pondérale en groupe hydroxyle comprise entre 5 et 500 meq/100 g. Comme exemple de résines, on peut citer les résines MQ, les résines MDQ, les résines TD et les résines MDT. Pour fabriquer les compositions conformes à l'invention, il est nécessaire dans le cas des compositions mono-composantes d'utiliser un appareillage qui permette de mélanger intimement à l'abri de l'humidité, avec et sans apport de chaleur, les divers constituants fondamentaux auxquels sont éventuellement ajoutés les adjuvants et additifs précités. Tous ces ingrédients peuvent être chargés dans l'appareillage selon un ordre quelconque d'introduction. Ainsi il est possible de mélanger tout d'abord les huiles organopolysiloxanes C et les charges F et d'ajouter ensuite à l'empâtage obtenu les réticulants D, les composés E et le catalyseur selon l'invention. Il est également possible de mélanger les huiles C. les réticulants D, les composés E et les charges F et d'ajouter ultérieurement le catalyseur selon l'invention. Au cours de ces opérations, les mélanges peuvent être chauffés à une température comprise dans l'intervalle 50- 180°C sous la pression atmosphérique ou sous une pression réduite afin de favoriser le départ de matières volatiles. Les compositions mono-composantes, conformes à l'invention, utilisées telles quelles, c'est-à-dire non diluées, ou sous forme de dispersions dans des diluants, sont stables au stockage en l'absence d'eau et durcissent dès les basses températures (après départ des solvants dans le cas des dispersions) en présence d'eau pour former des élastomères. Après le dépôt des compositions telles quelles, sur des substrats solides, en atmosphère humide, on constate qu'un processus de durcissement en élastomères se met en oeuvre, il s'effectue de l'extérieur à l'intérieur de la masse déposée. Une peau se forme d'abord en surface puis la réticulation se poursuit en profondeur. La formation complète de la peau, qui se traduit par un toucher non collant de la surface, demande une période de temps de quelques minutes; cette période dépendant du taux d'humidité relative de l'atmosphère entourant les compositions et de la faculté de réticulation de celles-ci. Par ailleurs le durcissement en profondeur des couches déposées, qui doit être suffisant pour permettre le démoulage et la manipulation des élastomères formés, nécessite une période de temps plus longue. En effet, cette période dépend non seulement des facteurs cités ci-dessus pour la formation du toucher non collant mais aussi de l'épaisseur des couches déposées, laquelle épaisseur s'échelonne généralement entre 0,5 mm et plusieurs centimètres. Les compositions mono-composantes peuvent être employées pour de multiples applications comme le jointoiement dans l'industrie du bâtiment, l'assemblage des matériaux les plus divers (métaux, matières plastiques, caoutchoucs naturels et synthétiques, bois, carton, faïence, brique, céramique, verre, pierre, béton, éléments de maçonnerie), l'isolation de conducteurs électriques, l'enrobage de circuits électroniques, la préparation de moules servant à la fabrication d'objets en résines ou mousses synthétiques. La fabrication des compositions bi-composantes conformes à l'invention s'effectue également par mélange des divers constituants dans des appareils appropriés. Pour obtenir des compositions homogènes, il est préférable de mélanger tout d'abord les polymères A avec les charges C ; l'ensemble peut être chauffé au moins 30 minutes à une température supérieure à 80°C, de manière à parfaire le mouillage des charges par les huiles. Au mélange obtenu, porté de préférence à une température inférieure à 80°C, par exemple de l'ordre de la température ambiante, peuvent être ajoutés les autres constituants, c'est-à-dire les agents réticulants, le catalyseur et éventuellement des additifs et adjuvants divers et même de l'eau. Les compositions conformes à l'invention peuvent être employées pour de multiples applications comme le jointoiement et/ou le collage dans l'industrie du bâtiment, l'industrie du transport (exemples : automobile, aérospatiale, ferroviaire, maritime et aéronautique), l'assemblage des matériaux les plus divers (métaux, matières plastiques, caoutchoucs naturels et synthétiques, bois, cartons, polycarbonate, faïence, brique, céramique, verre, pierre, béton et éléments de maçonnerie), l'isolation de conducteurs électriques, l'enrobage de circuits électroniques et la préparation de moules servant à la fabrication d'objets en résines ou mousses synthétiques. Ainsi, un autre objet de l'invention consiste en un système bicomposant précurseur de la composition organopolysiloxanique selon l'invention et telle que définie ci-dessus et vulcanisable en élastomère silicone par des réactions de polycondensation et caractérisé en ce qu'il se présente en deux parties Pl et P2 distinctes destinées à être mélangées pour former ladite composition, et en ce que l'une de ces parties comprend le complexe ou sel métallique A selon l'invention et tel que défini ci-dessus comme catalyseur de la réaction de polycondensation d'organopolysiloxanes et l'agent de réticulation D alors que l'autre partie est exempte des espèces précitées et comprend: - pour 100 parties en poids de l'huile (ou des huiles) polyorganosiloxane(s) C susceptible(s) de réticuler par polycondensation en un élastomère, - de 0.001 à 10 partie(s) en poids d'eau. Un autre objet de l'invention consiste aussi en une composition polyorganosiloxanique monocomposant stable au stockage en l'absence d'humidité et réticulant, en présence d'eau, en élastomère, caractérisée en ce qu'elle comprend: - au moins un polyorganopolysiloxane linéaire réticulable présentant des extrémités fonctionnalisées de type alcoxy, oxime, acyle et /ou énoxy, de préférence alcoxy, - une charge, et - un catalyseur de la réaction de polycondensation qui est le complexe métallique A selon l'invention et tel que défini ci-dessus. Des bases mono-composantes sont décrites en détail par exemple dans les brevets EP 141 685, 30 EP 147 323, EP 102 268, EP 21 859, FR 2 121 289 et FR 2 121 631, cités en référence. A ces bases mono-composantes peuvent être ajoutés des promoteurs d'adhérence E choisis par exemple parmi les composés organosiliciés portant à la fois, d'une part, des groupes organiques substitués par des radicaux choisis dans le groupe des radicaux amino, uréido, isocyanate, époxy, alkènyle, 35 isocyanurate, hydentoile, guanidino et mercaptoester et, d'autre part des groupes hydrolysables, en général des groupes alcoxy liés aux atomes de silicium. Des exemples de tels agents d'adhérence sont décrits dans les brevets américains US 3 517 001, US 4 115 356, US 4 180 642, US 4 273 698, US 4 356 116 et dans les brevets européens EP 31 996 et EP 74 001. 15 Des bases bi-composantes sont décrites en détail par exemple dans les brevets EP 118 325, EP 1 17 772, EP 10 478, EP 50 358, EP 184 966, US 3 801 572 et US 3 888 815, cités comme référence. Un autre objet de l'invention consiste en l'utilisation d'un complexe ou sel métallique A selon l'invention et tel que défini ci- dessus comme catalyseur de la réaction de polycondensation d'organopolysiloxanes Le dernier objet selon l'invention consiste en un élastomère obtenu par réticulation et durcissement du 10 système bi-composant selon l'invention et tel que décrit ci-dessus, ou de la composition selon l'invention et telle que décrite ci-dessus. D'autres avantages et caractéristiques de la présente invention apparaîtront à la lecture des exemples suivants donnés à titre illustratif nullement limitatif. EXEMPLES EXEMPLE 1 : Synthèse des catalyseurs 20 Synthèse du catalyseur (14): [Ce (EAA)31 avec EAA = l'anion éthyle acétoacétato ou l'anion énolate de l'éthyle acétoacétate - [Ce (éthyle acétoacétato)3]. A une solution hydroéthanolique (20 ml EtOH, 10 ml eau) de 12 mmol de trichlorure de cérium (3 g) sont ajoutés 68 mmol d'éthyle acétoacétate (8.88 g), puis après 10 min est ajoutée à la solution incolore obtenue une solution aqueuse d'ammoniaque à 28 % (4.1 g). Après 40 min de forte agitation, le solide blanc 25 formé est filtré pour donner après séchage à 50°C sous 3 mbar le produit attendu (3 g) contenant un peu d'hydroxyde de cérium. % Ce calculé= 26.6 %, trouvé par ICP = 34.5 % Données IR (nm) : 2979, 1611, 1505, 1239, 1161, 960. 30 Synthèse des catalyseurs (16) et (18): (16): [Mo (02) (Cy-acac)2] avec Cy-acac = l'anion 2-acétylcyclohexanonato ou l'anion énolate de la 2-acétylcyclohexanone - Mo02(2-acétylcyclohexanonato)2, et (18): [Mo (02) (Cp-acac)2] avec Cp-acac = l'anion 2- acétylcyclopentanonato ou l'anion énolate de la 2-35 acétylcyclopentanone, A une solution de 30 mmol de molybdate de sodium hydraté (7.26 g) dans 50 ml d'eau acidifiée par de l'acide chlorhydrique 5N à pH 1 (10 ml) sous forte agitation, sont ajoutées sur 5 min 75 mmol de R-dicétone 5 (2-acétylcyclopentanone : 9.46 g, 2-acétylcyclohexanone : 10.51 g). La solution passe du jaune au vert. L'agitation est poursuivie 5h à température ambiante et le précipité formé est filtré puis lavé par de l'eau. Après séchage à 70°C sous 3 mbar sont obtenus respectivement 10.51 g de (16) sous forme d'un solide vert (rendement= 87 %) et 10.7 g de (18) sous forme d'un solide jaune vif (rendement 94 %). Analyses % Mo calculé % Mo mesuré Pics Infra-Rouge (nm) (ICP) (16): [MoO2(2-acétylcyclohexanonato)2] 23.61 23.93 2857, 1602, 1470, 1222, 927, 900 (18): [MoO2(2-acétylcyclopentanonato)2] 25.37 24.77 2853, 1611, 1486, 1232, 932, 904 Synthèse des catalyseurs (22) et (23): (22) : [Fe (iPr-AA)3] avec iPr-AA = l'anion isopropyle acétoacétato ou l'anion énolate de l'isopropyle acétoacétate - [Fe (isopropyle acétoacétato)3] ; et 10 (23): [Fe (iBu-AA)3] avec iPr-AA = l'anion isobutyle acétoacétato ou l'anion énolate de l'isobutyle acétoacétate - [Fe (isobutyle acétoacétato)3] Une solution de 112 mmol de méthylate de sodium (6 g) dans 100 ml d'éthanol est concentrée de 20 % par distillation, puis 112.5 mmol du 13-cétoester (16.2 g d'isopropyle acétoacétate ou 17.8 g d'isobutyle acétoacétate) sont ajoutés et la solution obtenue est chauffée à 80°C pendant 1h pour donner une solution 15 limpide jaune à orange. Une solution de 37.1 mmol de chlorure de fer anhydre (6 g) dans 20 ml d'éthanol est ajoutée à 80°C pendant 30 min, puis le mélange est chauffé à 80°C pendant 3h, refroidie, filtrée si nécessaire, concentrée à sec, le résidu est repris par 100 ml de diisopropyléther, et le mélange hétérogène est filtré sur célite. Après évaporation à sec est obtenue une huile rouge très foncée, moyennement visqueuse dans le cas de (22) et se solidifiant dans le cas de (23), respectivement 15.9 g (rendement 88.5 %) et 15.8 g 20 (rendement 80.6 %). Analyses % Fe calculé % Fe mesuré (ICP) Infra-Rouge (nm) (22): [Fe (isopropyle acétoacétato)3] 11.51 12.65 2979, 1591, 1506, 1258, 1169 (23): [Fe (isobutyle acétoacétato)3] 10.59 12.25 Non mesuré Synthèse des catalyseurs mixtes (25) et (26) : 25 (25): [Fe (EAA)2 (2-éthylhexanoato)] avec EAA = l'anion éthyle acétoacétato ou l'anion énolate de l'éthyle acétoacétate - [Fe (éthyle acétoacétato)2 (2-éthylhexanoato)]; et (26): [Fe (EAA) (2-éthylhexanoato)2] avec EAA = l'anion éthyle acétoacétato ou l'anion énolate de l'éthyle acétoacétate -[Fe (éthyle acétoacétato) (2-éthylhexanoato)2].5 Une solution de 12.5 mmol de 2-éthylhexanoate de fer et de 1 ou 2 équivalents d'éthyle acétoacétate dans l'heptane (30 ml) est chauffée au reflux pendant 16 h. Après refroidissement, la solution organique rouge est lavée par une solution aqueuse d'hydrogénocarbonate à 10°C, puis par de l'eau, puis séchée et évaporée à sec. Les 2 complexes sont obtenus sous forme de solides plus ou moins pâteux. Analyses % Fe calculé % Fe mesuré (ICP) Infra-Rouge (nm) (25): [Fe(EAA)2(2-éthylhexanoato)] 12.10 Non mesuré 2957, 2931, 1557, 1418, 1264 (26): [Fe(EAA)(2-éthylhexanoato)2] 11.85 15.35 2958, 2932, 1556, 1419, 1264 Synthèse des catalyseurs (32) et (33): (32): [Fe (isopropyle acétoacétato)2 (2,2-diméthylbutyrato)] 10 (33): [Fe (isopropyle acétoacétato) (2,2-diméthylbutyrato)2] Une solution de 15 mmol de 2,2-diméthylbutyrate de fer et de 1 ou 2 équivalents d'éthyle acétoacétate dans l'heptane (35 ml) est chauffée au reflux pendant 16 h. Après refroidissement, la solution organique rouge est lavée par une solution aqueuse d'hydrogénocarbonate à 10°C, puis par de l'eau, puis séchée et évaporée à sec. Les 2 complexes sont obtenus sous forme de solides plus ou moins pâteux. 15 Analyses % Fe calculé % Fe mesuré (ICP) Infra-Rouge (nm) (32): Fe(iPrAA)2(2,2-diméthylbutyrato) 12.21 Non mesuré 2966, 2925, 1547, 1514,1414, 1264 (33): Fe(iPrAA)(2,2-diméthylbutyrato)2 13.01 11.3 2966, 2925, 1546, 1514,1413, 1265 Synthèse du catalyseur (29): (29): [Zn (isopropyle acétoacétato)2] ou [Zn (iPr-AA)2] avec iPr-AA = l'anion isopropyle acétoacétato ou 20 l'anion énolate de l'isopropyle acétoacétate, Une solution de 100 mmol de méthylate de sodium à 97 % (6. 12 g) dans 100 ml d'isopropanol est concentrée par distillation de 20 %, puis 100 mmol d'isopropyle acétoacétate à 95 % (15.93 g) sont ajoutés et la solution est chauffée à 80°C pendant 1h pour donner une solution homogène orange. Une solution de chlorure de zinc (50 mmol, 7 g) dans 50 ml d'isopropanol est alors ajoutée à 70°C sur lh. Le chauffage est 25 maintenu entre 80 et 90°C pendant 3h30 puis le chlorure de sodium formé est filtré après refroidissement. La solution alcoolique est évaporée à sec pour conduire à 25.3 g d'une pâte qui est redissoute dans 200 ml d'éthanol. Après filtration à chaud et évaporation à sec sont obtenus 17. 2 g d'un solide blanc (rdt 98 %). Zn calc. 18.59 %, trouvé (ICP) 18.57 % IR (nm): 2989, 1617, 1514, 1246, 1170. EXEMPLE 2 : Test initial Afin de mettre en évidence l'activité catalytique de nouvelles espèces, deux tests simples ont été mis au point. Dans les 2 tests, on procède de la façon suivante : - L'huile fonctionnalisée ou non, puis le catalyseur, puis le réticulant dans le cas du RTV2, puis éventuellement l'eau sont placés successivement dans un petit récipient cylindrique ouvert muni d'un barreau magnétique, et l'agitation est fixée à 300 tours/min. On mesure le temps de l'arrêt de l'agitation qui correspond à une viscosité de 1000 cP (ou mPa) environ, puis le temps où l'huile ne coule plus, le temps de formation d'une peau non collante et le temps de réticulation à coeur. L'activité de nouveaux catalyseurs est comparée à celle du dilaurate de tétra butyldistannoxane ou Tegokat 225 l'un des plus rapides catalyseurs de type dialkylétain (1.24 mMol en équivalent Sn). Test dit RTV2 : L'espèce à tester est mise en contact avec une huile polydiméthylsiloxanique a,co-dihydroxylée courte (� équivalent par rapport à la teneur en OH, viscosité de 100 mPa.s, huile 48V100) puis un réticulant, le silicate d'éthyle est ajouté (1 équivalent /OH), ou le même volume de silicate d'éthyle dit � avancé �, c'est-à-dire un mélange d'éthoxypolysiloxanes (dans ce cas > léq/OH). Les quantités utilisées dans les exemples ci-dessous sauf mention sont les suivantes : - 4.48 g d'huile 48V 100 à 0.553 mMol OH/g (viscosité 100 cP ou mPa) - 1.24 mMol d'espèce à tester (1/2 éq./OH) - 0.52 g de silicate d'éthyle (1 éq./OH) ou le même volume de silicate � avancé � que le silicate d'éthyle (= 0.82 g) Test dit RTV1 : La même huile utilisée précédemment est fonctionnalisée préalablement par le vinyltriméthoxysilane (VTMO) ; l'espèce à tester est mise en contact avec cette huile dans les mêmes conditions que précédemment, puis 2 équivalents d'eau sont ajoutés (2 éq./OH initiaux). Les quantités utilisées dans les exemples ci-dessous sauf mention sont les suivantes : 35 - 4.77 g d'huile 48V 100 fonctionnalisée VTMO, 1.24 mMol d'espèce à tester (1/2 éq./OH) - 90 pl d'eau (ajoutés après 1 min d'agitation = t0). 22 Les résultats du test RTV 1 sont indiqués dans le tableau I ci-dessous : Tableau I: Tests RTV 1 n°essai métal catalyseur Temps arrêt Temps fin Temps Temps Dur/mou agitation coulabilité touché reticulation après 24h (h:min) (h:min) non collant (h:min) (h:min) Comparatif Sn Tegokat225 00:19 00:22 00:25 00:34 dur 1 Bi Bi (éthylène glycolate mono alllyl 00:42 00:42 00:50 01:00 dur ether)3 2 Ce Ce(acac)3 7�24 7�24 7�24 7�24 dur 3 Ce Ce(TMHD)3 03:00 03:30 05:00 04:00 très dur 4 Ce Ce(EAA)3 10�24 10�24 10�24 10�24 souple Fe Fe(acac)3 04:00 04:20 05:13 05:30 dur 6 Fe Fe(trifluoroacac)3 01:05 01:29 01:50 03:00 dur 7 Fe Fe(TMI-D)3 7�24 7�24 7�24 7�24 dur 8 Fe Fe(EAA)3 00:19 00:23 00:30 00:40 dur 9 Fe Fe(2-éthylhexanoate)(EAA)2 00:13 00:17 00:27 00:34 dur Fe Fe(2-éthylhexanoate)2(EAA) 00:34 00:40 00:47 01:08 dur comparatif Fe Fe (2-éthylhexanoate)3 7�24 7�24 7�24 7�24 dur 11 Fe Fe(iBuAA)3 00:17 00:20 00:25 00:30 mou dur 01:45 dur 12 Fe Fe(iPrAA)3 00:42 00:48 00:55 01:00 mou dur 01:30 dur 13 I Mn(acac)3 7�24 7�24 7�24 7�24 dur Mn 14 Mo Mo02(acac)2 00:20 00:40 00:40 01:20 dur Mo MoO2(TMHD)2 00:42 00:56 01:20 01:20 dur 16 Mo Mo02(2-acetylcyclohexanone)2 02:15 02:20 02:25 02:25 dur 17 Mo MoO2(2-acetylcyclopentanone)2 7�24 7�24 7�24 7�24 dur 18 Zn Zn(acac)2,H20 7�24 7�24 7�24 7�24 souple 19 Zn Zn(DPM)2 01:00 01:10 01:45 01:30 très dur Zn Zn (EAA)2 7�24 7�24 7�24 7�24 dur comparatif Zn Zn (éthyl-2hexanoate)2 30h liquide 5 Les résultats du test RTV2, réticulant silicate d'éthyle, sont indiqués dans le tableau II ci-dessous : Tableau Il: Tests RTV2 silicate d'éthyle n°essai métal catalyseur Temps arrêt Temps fin Temps Temps Dur/mou agitation coulabilité touché réticulation après 24h (h:min) (h:min) non collant (h:min) (h:min) Comparatif Sn Dibutyllauratedistannoxane 00:20 00:30 00:42 00:42 dur (Tegokat225) 1 Bi Bi(hexafluoroacac)3 7�24 7�24 7�24 7�24 dur 2 Ce Ce(acac)3 H20 4h35 4h35 4h35 4h35 très dur 3 Fe Fe(acac)3 06:00 06:30 06:50 7�24 dur 4 Fe Fer(trifiuoroacac)3 7�24 7�24 7�24 7�24 dur Fe Fe(TMHD)3 7�24 7�24 7�24 7�24 dur 6 Fe Fe(EAA)3 01:36 01:52 01:52 02:40 dur 7 Fe Fe(2-éthylhexanoate)(EAA)2 00:35 00:42 00:49 01:46 dur 8 Fe Fe(2-éthylhexanoate)2(EAA) 01:10 01:10 01:10 01:46 dur Comparatif Fe Fe(2-éthylhexanoate)3 >7:00 >7:00 >7:00 >7:00 souple 9 Fe Fe(iBuAA)3 00:53 01:05 Différents catalyseurs selon l'invention ont été testés. A titre comparatif, comme précédemment, ont été également testés: - un catalyseur à base d'étain: le dilaurate de dibutylétain (DLDBE). Les résultats sont indiqués dans le tableau VI ci-dessous: em Tableau VI :tests en pâtages RTV 1 Produit solvant oie TFP Toucher Dureté Shore A sur 6mm en % baton collant min à 48h 2J 3J 4J 7J 14J 7J TA > A titre comparatif, comme précédemment, ont été également testés: - un catalyseur à base d'étain: le dinéodécanoate de diméthylétain (UL28). Les résultats sont indiqués dans le tableau V ci-dessous. Tableau V catalyseur Solvant éq mol %p ~n~e Dureté Shore A sur 6 mm 1J 4J 21J > REVENDICATIONS 1 - Composition organopolysiloxanique, caractérisée en ce qu'elle comprend d'une part une base silicone B apte à durcir par réaction de polycondensation en un élastomère silicone et d'autre part, une quantité catalytiquement efficace d'au moins un catalyseur de polycondensation qui est un complexe ou sel métallique A de formule (1), (2) ou (3) suivante: [M (LI), (L)r2(Y)XI (1) dans laquelle: - rl > 1,r2>Oetx>0; - le symbole M représente un métal sélectionné parmi le groupe constitué par: le cuivre, l'argent, le zinc, le bore, le scandium, le cérium, l'ytterbium, le bismuth, le molybdène, le germanium et le manganèse; - le symbole L' représente un ligand qui est un anion f3-dicarbonylato ou l'anion énolate d'un composé R- dicarbonylé, ou un anion acétylacétato dérivé d'un (3-cétoester et lorsque r1 > 2, les symboles L' sont identiques ou différents, - le symbole L2 représente un ligand anionique qui est différent de L' et lorsque r2 > 2, les symboles L2 sont identiques ou différents, et - le symbole Y représente un ligand neutre et lorsque x > 2, les symboles Y sont identiques ou différents, 20 [Fe (L3)r3 (L4)r4 (Y')X.l (2) dans laquelle: - r3>1;r4>Oetx'>0; - le symbole L3 représente un ligand qui est un anion (3-cétoestérato ou l'anion énolate d'un composé f3- 25 cétoester et lorsque r3 > 2, les symboles L3 sont identiques ou différents; - le symbole L4 représente un ligand anionique qui est différent de L3 et lorsque r4> 2, les symboles L4 sont identiques ou différents, et - le symbole Y' représente un ligand neutre et lorsque x' > 2, les symboles Y' sont identiques ou différents, et 30 [Fe (L5)r5 (L4)r4 (Y')X] (3) dans laquelle: - r5 > 1 ;r4 > 0 et x'> 0 ; - le symbole L5 représente un ligand qui est un anion (3-dicétonato choisi parmi le groupe constitué par : 35 3,5-heptanedionato, 2,6-diméthyl-3,5-heptanedionato et 2,2,6,6-tétraméthyl-3,5-heptanedionato et lorsque r5 > 2, les symboles L5 sont identiques ou différents; - le symbole L4 représente un ligand anionique qui est différent de L5 et lorsque r4 > 2, les symboles L4 sont identiques ou différents, et- le symbole Y' représente un ligand neutre et lorsque x' > 2, les symboles Y' sont identiques ou différents. 2 - Composition organopolysiloxanique selon la revendication 1, caractérisée en ce qu'elle comprend d'une part une base silicone B apte à durcir par réaction de polycondensation en un élastomère silicone et d'autre part, une quantité catalytiquement efficace d'au moins un catalyseur de polycondensation qui est un complexe métallique A de formule (4), (5) ou (6) suivante: [M (L'),1 (L2)12] (4) dans laquelle: - 1, > 1 et 12> 0; - le symbole M représente un métal sélectionné parmi le groupe constitué par: le cuivre, l'argent, le zinc, le bore, le scandium, le cérium, l'ytterbium, le bismuth, le molybdène, le germanium et le manganèse; - le symbole L' représente un ligand qui est un anion (3-dicarbonylato ou l'anion énolate d'un composé f3-dicarbonylé, ou un anion acétylacétato dérivé d'un f3-cétoester et lorsque 1, > 2, les symboles L' sont identiques ou différents, - le symbole L2 représente un ligand anionique différent de L' et lorsque 12 > 2, les symboles L2 sont identiques ou différents, [Fe (L3),3 (L4),4] (5) dans laquelle: - 132 1,14>0et 13+14=3; - le symbole L3 représente un ligand qui un anion f3-cétoesterato ou l'anion énolate d'un composé (3- cétoester et lorsque 13 > 2, les symboles L3 sont identiques ou différents; - le symbole L4 représente un ligand anionique différent de L3 et lorsque 14 > 2, les symboles L4 sont identiques ou différents, et [Fe (L5),5 (L4),4] (6) dans laquelle: - 152 1 ; 1420 et 14+15=3; - le symbole L5 représente un ligand qui est un anion (3-dicétonato choisi parmi le groupe constitué par : 3,5-heptanedionato, 2,6-diméthyl-3,5-heptanedionato et 2,2,6,6-tétraméthyl-3,5-heptanedionato et lorsque 15 > 2, les symboles L5 sont identiques ou différents; et - le symbole L4 représente un ligand anionique qui est différent de L5 et lorsque 14 > 2, les symboles L4 sont identiques ou différents. 3 - Composition organopolysiloxanique selon la revendication 1 caractérisée en ce qu'elle comprend d'une part une base silicone B apte à durcir par réaction de polycondensation en un élastomère silicone et d'autre part, une quantité catalytiquement efficace d'au moins un catalyseur de polycondensation qui est un complexe ou sel métallique A de formule (1'), (2') ou (3') suivante: [M (L')ri (L2)r2 (Y)X] (1') dans laquelle: - rl21,r2>Oetx>0; - le symbole M représente un métal sélectionné parmi le groupe constitué par: le cérium, le molybdène, le manganèse, le zinc et le bismuth; - le symbole L' représente un ligand qui est un anion (3-dicarbonylato ou l'anion énolate d'un composé J3-dicarbonylé, ou un anion acétylacétato dérivé d'un [3-cétoester et lorsque rl > 2, les symboles L' sont identiques ou différents, - le symbole L2 représente un ligand anionique qui est différent de L' et lorsque r2 > 2, les symboles L2 sont identiques ou différents, et - le symbole Y représente un ligand neutre et lorsque x > 2, les symboles Y sont identiques ou différents, [Fe (L3)r3 (L4)r4 (Y')Xe] (2) dans laquelle: - r3>1;r4>Oetx'>0; - le symbole L3 représente un ligand qui est un anion F3-cétoestérato ou l'anion énolate d'un composé (3-cétoester et lorsque r3 > 2, les symboles L3 sont identiques ou différents; - le symbole L4 représente un ligand anionique qui est différent de L3 et lorsque r4 > 2, les symbo es L4 25 sont identiques ou différents, et - le symbole Y' représente un ligand neutre et lorsque x' > 2, les symboles Y' sont identiques ou différents, et [Fe (L5)r5 (L4)r4 (Y')x,] (3) 30 dans laquelle: - r521;r4>Oetx'>0; - le symbole L5 représente un ligand qui est un anion (3-dicétonato choisi parmi le groupe constitué par : 3,5-heptanedionato, 2,6-diméthyl-3,5- heptanedionato et 2,2,6,6-tétraméthyl-3,5-heptanedionato et lorsque r5 > 2, les symboles L5 sont identiques ou différents; 35 - le symbole L4 représente un ligand anionique qui est différent de L5 et lorsque r4 > 2, les symboles L4 sont identiques ou différents, et - le symbole Y' représente un ligand neutre et lorsque x' > 2, les symboles Y' sont identiques ou différents.4 ù Composition organopolysiloxanique selon la revendication 1 ou 2, caractérisée en ce qu'elle comprend d'une part une base silicone B apte à durcir par réaction de polycondensation en un élastomère silicone et d'autre part, une quantité catalytiquement efficace d'au moins un catalyseur de polycondensation qui est un complexe ou sel métallique A choisi parmi le groupe constitué par les complexe ou sel métallique de formules (7) à (11) suivantes: (7): [Ce (L' )r5 (L2),6] ; avec r5 > 1 et r6 > 0 et r5+r6=3, (8): [Mo (L'),, (L2),H] ; avec r7 > 1 et r8 > 0 et r7+r8=6, (9): [Zn (L'), (L2)r,p] ; avec r9 > 1 et r102 0 et r9+rl0=2, (10): [Bi (L'),ä (L2)r121 ; avec r11 > 1 et r12> 0 et r1 1+r12=3, (11): [Mn (L')r13 (L2)r,41 ; avec r13 > 1 et r14> 0 et r13+r14=3, dans lesquelles: - le symbole L' représente un ligand qui est un anion 33-dicarbonylato ou l'anion énolate d'un composé [3-dicarbonylé ou un anion acétylacétato dérivé d'un p-cétoester et lorsque le nombre de ligand L' > 2, les symboles L' sont identiques ou différents, et - le symbole L2 représente un ligand anionique différent de L' et lorsque le nombre de ligand L22> 2, les symboles L2 sont identiques ou différents. 5 ù Composition organopolysiloxanique selon l'une quelconque des revendications précédentes, caractérisée en ce qu'elle comprend d'une part une base silicone B apte à durcir par réaction de polycondensation en un élastomère silicone et d'autre part, une quantité catalytiquement efficace d'au moins un catalyseur de polycondensation qui est un complexe ou sel métallique A choisi parmi le groupe constitué par les complexes (12) à (31) suivants: (12): [Ce (t-Bu-acac)3] avec (t-Bu-acac) = l'anion 2,2,6,6-tétraméthyl-3,5-heptanedionato ou l'anion énolate de la 2,2,6,6-tétraméthyl-3,5-heptanedione, (13): [Ce (acac)3] avec acac = l'anion 2,4-pentanedionato ou l'anion énolate de la 2,4-pentanedione, (14): [Ce (EAA)3] avec EAA = l'anion éthyle acétoacétato ou l'anion énolate de l'éthyle acétoacétate, (15): [Mo (02) (t-Bu-acac)2] avec (t-Bu-acac) = l'anion 2,2,6,6-tétraméthyl-3,5-heptanedionato ou l'anion énolate de la 2,2,6,6-tétraméthyl-3,5-heptanedione, (16): [Mo (02) (Cy-acac)2] avec Cy-acac = l'anion 2-acétylcyclohexanonato ou l'anion énolate de la 2-acétylcyclohexanone, (17): [Mo (02) (acac)2] avec acac = l'anion 2,4-pentanedionato ou l'anion énolate de la 2,4-pentanedione, (18): [Mo (02) (Cp-acac)2] avec Cp-acac = l'anion 2- acétylcyclopentanonato ou l'anion énolate de la 2-35 acétylcyclopentanone, (19): [Mn (acac)3] avec acac = l'anion 2,4-pentanedionato ou l'anion énolate de la 2,4-pentanedione, (20): [Fe (t-Bu-acac)3] avec (t-Bu-acac) = l'anion 2,2,6,6-tétraméthyl-3,5-heptanedionato ou l'anion énolate de la 2,2,6,6-tétraméthyl-3,5-heptanedione,(21): [Fe (EAA)3] avec EAA = l'anion éthyle acétoacétato ou l'anion énolate de l'éthyle acétoacétate, (22): [Fe (iPr-AA)3] avec iPr-AA = Fanion isopropyle acétoacétato ou l'anion énolate de l'isopropyle acétoacétate, (23): [Fe (iBu-AA)3] avec iPr-AA = l'anion isobutyle acétoacétato ou l'anion énolate de l'isobutyle acétoacétate, (24): [Fe (tBu-AA)3] avec tPr-AA = l'anion tertiobutyle acétoacétato ou l'anion énolate du tertiobutyle acétoacétate, (25): [Fe (EAA)2 (2-éthylhexanoato)] avec EAA = l'anion éthyle acétoacétato ou l'anion énolate de l'éthyle acétoacétate, (26): [Fe (EAA) (2-éthylhexanoato)2] avec EAA = l'anion éthyle acétoacétato ou l'anion énolate de l'éthyle acétoacétate, (27): [Zn (t-Bu-acac)2] avec avec (t-Bu-acac) = l'anion 2,2,6,6-tétraméthyl-3,5-heptanedionato ou l'anion énolate de la 2,2,6,6-tétraméthyl-3,5-heptanedione, (28): [Zn (EAA)2] avec EAA = l'anion éthyle acétoacétato ou l'anion énolate de l'éthyle acétoacétate, (29): [Zn (iPr-AA)2] avec iPr-AA = l'anion isopropyle acétoacétato ou l'anion énolate de l'isopropyle acétoacétate, (30): [Zn (acac)2] avec acac = l'anion 2,4-pentanedionato ou l'anion énolate de la 2,4-pentanedione, (31): [Bi (hfacac)3] avec hfacac = l'anion 1,1,1,5,5,5-hexafluoropentanedionato, (32): [Fe (isopropyle acétoacétato) 2 (2,2-diméthylbutyrato)], et (33): [Fe (isopropyle acétoacétato) (2,2-diméthylbutyrato)2]. 6 - Composition organopolysiloxanique selon l'une quelconque des revendications 1 à 3 caractérisée en ce que le ligand (3-dicarbonylato L' est un anion 13-dicétonato dérivé d'une p-dicétone ou un anion [3-25 cétoesterato dérivé d'un f3-cétoester de formule suivante: R'COCHR2COR3 (34) dans laquelle : - R' représente un radical hydrocarboné linéaire ou ramifié, substitué ou non, en C1-C30 ou un aromatique 30 substitué ou non, - R2 est un hydrogène ou un radical hydrocarboné, en général alkyle, présentant avantageusement au plus 4 atomes de carbone ; -R3 représente un radical hydrocarboné en C1-C3ä linéaire, cyclique ou ramifié, substitué ou non, un aromatique substitué ou non, ou un radical ûOR4 avec R4 qui représente un radical hydrocarboné en C,-C3,, 35 linéaire, cyclique ou ramifié, substitué ou non, avec - R' et R2 peuvent être reliés pour former un cycle, et - R2 et R4 peuvent être reliés pour former un cycle.7 - Composition organopolysiloxanique selon la revendication 6 caractérisé en ce que la J3-dicétone de formule (34) est choisie parmi le groupe constitué par les 13-dicétones: 2,4-pentanedione (acac); l'hexanedione-2,4; heptanedione-2,4; heptanedione-3,5; l'éthyl-3-pentanedione-2,4; méthyl-5-hexanedione-2,4; octanedione-2,4; octanedione-3,5; diméthyl-5,5-hexanedione-2,4; méthyl-6-heptanedione-2,4; diméthyl-2,2-nonanedione-3, 5; diméthyl-2,6 heptanedione-3 ,5; 2-acétylcyclohexanone (Cy-acac); 2,2,6,6-tétraméthyl-3,5-heptanedione (t-Bu-acac); 1,1,1,5,5,5-hexafluoro-2,4-pentanedione (F-acac)]; benzoylacétone; dibenzoyl-méthane; 3-méthyl-2,4-pentadione; 3-acétyl-pentane-2-one; 3-acétyl-2-hexanone; 3-acétyl-2-heptanone; 3-acétyl-5-méthyl-2-hexanone; stéaroylbenzoylméthane; octanoylbenzoylméthane; 4-t-butyl-4'-méthoxy-dibenzoylméthane; 4,4'-diméthoxy-dibenzoylméthane et 4,4'-di-tert-butyl-dibenzoylméthane. 8 - Composition organopolysiloxanique selon l'une quelconque des revendications 1 à 3 caractérisée en ce que le ligand (3-dicarbonylato L' est un anion t3-cétoestérato choisi parmi le groupe constitué par les arions dérivés des composés suivants: les esters méthylique, éthylique, n-propylique, isopropylique, n-butylique, sec-butylique, isobutylique, tertiobutylique, isopentylique, n-hexylique, n-octylique, méthyl-1 heptylique, nnonylique, n-décylique et n-dodécylique de l'acide acétylacétique. 9 - Composition organopolysiloxanique selon l'une quelconque des revendications 1 à 4 caractérisée en ce que L2 et L4 sont des ligands anioniques sélectionnés dans le groupe constitué par les anions: fluoro (F-), chloro (CF), triiodo(1-) (I3)-, difluorochlorato(1--) [ClF2]-, hexafluoroiodato(1-) [IF6]-, oxochlorato(1-) (CIO)-, dioxochlorato(1-) (CIO,)-, trioxochlorato(1-) (CIO3)-, tétraoxochlorato(1-) (CIO4)-, hydroxo (OH)-, mercapto (SH)-, sélanuro (Self, hyperoxo (02)-, ozonido (03)-, hydroxo (OFF), hydrodisulfuro (HS2)--, méthoxo (CH3O)-, éthoxo (GH5O)-, propoxydo (C3H7O)-, méthylthio (CH3S)-, éthanethiolato (C2H5S ) , 2-chloroéthanolato (C2H4CIO) phénoxydo (C6H5O)-, phénylthio (C6H5S)-, 4-nitrophénolato [C6H4(NO..)OF, formato (HCO2)- , acétato (CH3CO2)-, propionato (CH3CH2CO2)- , azoturo (N3)-, cyano (CN) cyanato (NCO)-, thiocyanato (NCS)-, sélénocyanato (NCSe)-, amido (NH2)-, phosphino (PH2)-, chloroazanuro (ClHN)-, dichloroazanuro (C12N)-, [méthanaminato(1-)] (CH3NH)-, diazénuro (HN=N)-, diazanuro (H2N NH)-, diphosphénuro (HP=P)-, phosphonito (H2PO)-, phosphinato (H2PO2)- , carboxylato, énolato, les amidures, alkylato et arylato. 10 - Composition organopolysiloxanique selon l'une quelconque des revendications 1 à 3 caractérisée' n ce que L2 et L4 sont des ligands anioniques sélectionnés dans le groupe constitué par les anions: acétate, oxalate, propionate, butyrate, isobutyrate, triméthylacétate, diéthylacétate, benzoate, 2-éthylhexanoate, stéarate, méthoxyde, éthoxyde, isopropoxyde, tert-butoxyde, tert-pentoxyde, 8-hydroxyquinolinate, naphténate, tropolonate et l'anion oxo 02-.11 - Composition selon l'une quelconque des revendications précédentes, caractérisée en ce qu'elle comprend outre une quantité catalytiquement efficace d'au moins un catalyseur de polycondensation qui est un complexe ou sel métallique A tel que défini selon l'une quelconque des revendications 1 à 10 et ur.e base silicone B comprenant: - au moins une huile polyorganosiloxane C susceptible de réticuler par polycondensation en un élastomère; - éventuellement au moins un agent de réticulation D; - éventuellement au moins un promoteur d'adhérence E; et - éventuellement au moins une charge minérale siliceuse, organique et/ou non siliceuse F. 10 12 û Système bicomposant précurseur de la composition organopolysiloxanique telle que définie selon la revendication 11 et vulcanisable en élastomère silicone par des réactions de polycondensation et caractérisé en ce qu'il se présente en deux parties P1 et P2 distinctes destinées à être mélangées pour former ladite 15 composition, et en ce que l'une de ces parties comprend le complexe ou sel métallique A tel que défini selon l'une quelconque des revendications 1 à 10 comme catalyseur de la réaction de polycondensation d'organopolysiloxanes et l'agent de réticulation D alors que l'autre partie est exempte des espèces pr citées et comprend: - pour 100 parties en poids de l'huile (ou des huiles) polyorganosiloxane(s) C susceptible(s) de 20 réticuler par polycondensation en un élastomère, - de 0.001 à 10 partie(s) en poids d'eau. 13 û Composition polyorganosiloxanique monocomposant stable au stockage en l'absence d'humidité et 25 réticulant, en présence d'eau, en élastomère, caractérisée en ce qu'elle comprend: - au moins un polyorganopolysiloxane linéaire réticulable présentant des extrémités fonctionnalisées de type alcoxy, oxime, acyle et /ou époxy, de préférence alcoxy, - une charge, et - un catalyseur de la réaction de polycondensation qui est le complexe ou sel métallique A tel que défini 30 selon l'une quelconque des revendications 1 à 10. 14 - Elastomère obtenu par réticulation et durcissement du système bi-composant selon la revendication 12 ou de la composition telle que définie selon l'une quelconque des revendications 1 à 11 ou 13. 15- Utilisation d'un complexe métallique A tel que défini selon l'une quelconque des revendications 1 à 10 comme catalyseur de la réaction de polycondensation d'organopolysiloxanes. 3516 - Utilisation comme catalyseur de la réaction de polycondensation d'organopolysiloxanes des composés de formules (12) à (33) suivants: (12): [Ce (t-Bu-acac)3] avec (t-Bu-acac) = l'anion 2,2,6,6-tétraméthyl-3,5-heptanedionato ou l'anion énolate de la 2,2,6,6-tétraméthyl-3,5-heptanedione, (13): [Ce (acac)3] avec acac = l'anion 2,4-pentanedionato ou l'anion énolate de la 2,4-pentanedione, (14): [Ce (EAA)3] avec EAA = l'anion éthyle acétoacétato ou l'anion énolate de l'éthyle acétoacétate, (15): [Mo (02) (t-Bu-acac)2] avec (t-Bu-acac) = l'anion 2,2,6,6-tétraméthyl-3,5-heptanedionato ou l'anion énolate de la 2,2,6,6-tétraméthyl-3,5-heptanedione, (16): [Mo (02) (Cy-acac)2] avec Cy-acac = l'anion 2-acétylcyclohexanonato ou l'anion énolate de la 2-acétylcyclohexanone, (17): [Mo (02) (acac)2] avec acac = l'anion 2,4-pentanedionato ou l'anion énolate de la 2,4-pentanedione, (18): [Mo (02) (Cp-acac)2] avec Cp-acac = l'anion 2- acétylcyclopentanonato ou l'anion énolate de la 2- acétylcyclopentanone, (19): [Mn (acac)3] avec acac = l'anion 2,4-pentanedionato ou l'anion énolate de la 2,4-pentanedione, (20): [Fe (t-Bu-acac)3] avec (t-Bu-acac) = l'anion 2,2,6,6-tétraméthyl-3,5-heptanedionato ou l'anion énolate de la 2,2,6,6-tétraméthyl-3,5-heptanedione, (21): [Fe (EAA)3] avec EAA = l'anion éthyle acétoacétato ou l'anion énolate de l'éthyle acétoacétate, (22): [Fe (iPr-AA)3] avec iPr-AA = l'anion isopropyle acétoacétato ou l'anion énolate de l'isopropyle acétoacétate, (23): [Fe (iBu-AA)3] avec iPr-AA = l'anion isobutyle acétoacétato ou l'anion énolate de l'isobutyle acétoacétate, (24): [Fe (tBu-AA)3] avec tPr-AA = l'anion tertiobutyle acétoacétato ou l'anion énolate du tertiobutyle acétoacétate, (25): [Fe (EAA)2 (2-éthylhexanoato)] avec EAA = l'anion éthyle acétoacétato ou l'anion énolate de l'éthyle acétoacétate, (26): [Fe (EAA) (2-éthylhexanoato)2] avec EAA = l'anion éthyle acétoacétato ou l'anion énolate de l'éthyle acétoacétate, (27): [Zn (t-Bu-acac)2] avec avec (t-Bu-acac) = l'anion 2,2,6,6-tétraméthyl-3,5-heptanedionato ou l'anion énolate de la 2,2,6,6-tétraméthyl-3,5-heptanedione, (28): [Zn (EAA)2] avec EAA = l'anion éthyle acétoacétato ou l'anion énolate de l'éthyle acétoacétate, (29): [Zn (iPr-AA)2] avec iPr-AA = l'anion isopropyle acétoacétato ou l'anion énolate de l'isopropyle acétoacétate, (30): [Zn (acac)2] avec acac = l'anion 2,4-pentanedionato ou l'anion énolate de la 2,4-pentanedione, (31): [Bi (hfacac)3] avec hfacac = l'anion 1,1,1,5,5,5-hexafluoropentanedionato, (32): [Fe (isopropyle acétoacétato) 2 (2,2-diméthylbutyrato)], et (33): [Fe (isopropyle acétoacétato) (2,2-diméthylbutyrato)2].17 - Composés de formules suivantes: (14): [Ce (EAA)3] avec EAA = l'anion éthyle acétoacétato ou l'anion énolate de l'éthyle acétoacétate, (16): [Mo (02) (Cy-acac)2] avec Cy-acac = l'anion 2-acétylcyclohexanonato ou l'anion énolate de la 2-acétylcyclohexanone, (18): [Mo (02) (Cp-acac)2] avec Cp-acac = l'anion 2- acétylcyclopentanonato ou l'anion énolate de la 2-acétylcyclopentanone, (22): [Fe (iPr-AA)3] avec iPr-AA = l'anion isopropyle acétoacétato ou l'anion énolate de l'isopropyle acétoacétate, (23): [Fe (iBu-AA)3] avec iPr-AA = l'anion isobutyle acétoacétato ou l'anion énolate de l'isobutyle acétoacétate, (25): [Fe (EAA)2 (2-éthylhexanoato)] avec EAA = l'anion éthyle acétoacétato ou l'anion énolate de l'éthyle acétoacétate, (26): [Fe (EAA) (2-éthylhexanoato)2] avec EAA = l'anion éthyle acétoacétato ou l'anion énolate de l'éthyle acétoacétate, (29): [Zn (iPr-AA)2] avec iPr-AA = l'anion isopropyle acétoacétato ou l'anion énolate de l'isopropyle acétoacétate, (32): [Fe (isopropyle acétoacétato)2 (2,2-diméthylbutyrato)], et (33): [Fe (isopropyle acétoacétato) (2,2-diméthylbutyrato)2].20